(57)【要約】【課題】帯電ムラや帯電不良に起因する画像不良を抑制する電子写真感光体並びにその製造方法、該電子写真感光体を備えたプロセスカートリッジ及び電子写真装置を提供することにある。【解決手段】導電性支持体と感光層の間に中間層を有する電子写真感光体において、  該中間層が金属酸化物粒子及び、下記式（１）、式（２）及び式（３）で示される化合物の群から選ばれる少なくとも１種の化合物を含有することを特徴とする電子写真感光体並びにその製造方法、該電子写真感光体を備えたプロセスカートリッジ及び電子写真装置。2008250083.tif 000022【選択図】なし【特許請求の範囲】
【請求項１】
導電性支持体と感光層の間に中間層を有する電子写真感光体において、
該中間層が金属酸化物粒子及び、下記式（１）、式（２）及び式（３）で示される化合物の群から選ばれる少なくとも１種の化合物を含有することを特徴とする電子写真感光体。
【化１】
2008250083.tif 000016
（式（１）中、Ｚ１１及びＺ１２は、それぞれ独立に、酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ１１、Ｘ１２、Ｘ１３、Ｘ１４、Ｘ１５及びＸ１６は、それぞれ独立に、水素原子、ハロゲン原子、水酸基、ニトロ基、トリフルオロアルキル基、置換基を有してもよいアルコキシ基又は置換基を有してもよいアルキル基を示す。）
【化２】
2008250083.tif 000017
（式（２）中、Ｚ２１及びＺ２２はそれぞれ独立に、酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ２１、Ｘ２２、Ｘ２３、Ｘ２４、Ｘ２５及びＸ２８は、それぞれ独立に、水素原子、ハロゲン原子、水酸基、ニトロ基、トリフルオロアルキル基、置換基を有してもよいアルコキシ基又は置換基を有してもよいアルキル基を示す。）
【化３】
2008250083.tif 000018
（式（３）中、Ｚ３１及びＺ３２は、それぞれ独立に酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ３１、Ｘ３２、Ｘ３３、Ｘ３４、Ｘ３５及びＸ３６は、それぞれ独立に、水素原子、ハロゲン原子、水酸基、ニトロ基、トリフルオロアルキル基、置換基を有してもよいアルコキシ基又は置換基を有してもよいアルキル基を示す。）
【請求項２】
前記金属酸化物粒子が、酸化亜鉛、酸化チタン及び酸化スズからなる群から選ばれる少なくとも１種を含有する請求項１に記載の電子写真感光体。
【請求項３】
前記式（１）、式（２）及び式（３）で示される化合物からなる群から選ばれる少なくとも１種の化合物の置換基のいずれかが、水酸基を持つ置換基である請求項１又は２に記載の電子写真感光体。
【請求項４】
前記式（１）、式（２）及び式（３）で示される化合物からなる群から選ばれる少なくとも１種の化合物の置換基Ｘ１１〜Ｘ１６、Ｘ２１〜Ｘ２８、Ｘ３１〜Ｘ３６のいずれかが、水酸基である請求項１乃至３のいずれかに記載の電子写真感光体。
【請求項５】
前記中間層が、更にシランカップリング剤又は有機金属酸化物を含有する請求項１乃至４に記載の電子写真感光体。
【請求項６】
導電性支持体と感光層の間に中間層を有する電子写真感光体の製造方法において、
該中間層が、金属酸化物粒子、下記式（１）、式（２）及び式（３）で示される化合物からなる群から選ばれる少なくとも１種の化合物を含む塗工液を塗布する工程と、
該塗布後に加熱する工程と、
で形成されたことを特徴とする電子写真感光体の製造方法。
【化４】
2008250083.tif 000019
（式（１）中、Ｚ１１及びＺ１２は、それぞれ独立に、酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ１１、Ｘ１２、Ｘ１３、Ｘ１４、Ｘ１５及びＸ１６は、それぞれ独立に、水素原子、ハロゲン原子、水酸基、ニトロ基、トリフルオロアルキル基、置換基を有してもよいアルコキシ基又は置換基を有してもよいアルキル基を示す。）
【化５】
2008250083.tif 000020
（式（２）中、Ｚ２１及びＺ２２はそれぞれ独立に、酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ２１、Ｘ２２、Ｘ２３、Ｘ２４、Ｘ２５及びＸ２８は、それぞれ独立に、水素原子、ハロゲン原子、水酸基、ニトロ基、トリフルオロアルキル基、置換基を有してもよいアルコキシ基又は置換基を有してもよいアルキル基を示す。）
【化６】
2008250083.tif 000021
（式（３）中、Ｚ３１及びＺ３２は、それぞれ独立に酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ３１、Ｘ３２、Ｘ３３、Ｘ３４、Ｘ３５及びＸ３６は、それぞれ独立に、水素原子、ハロゲン原子、水酸基、ニトロ基、トリフルオロアルキル基、置換基を有してもよいアルコキシ基又は置換基を有してもよいアルキル基を示す。）
【請求項７】
前記金属酸化物粒子が、酸化亜鉛、酸化チタン及び酸化スズからなる群から選ばれる少なくとも１種を含有する請求項６に記載の電子写真感光体の製造方法。
【請求項８】
前記式（１）、式（２）及び式（３）で示される化合物からなる群から選ばれる少なくとも１種の化合物の置換基のいずれかが、水酸基を持つ置換基である請求項６又は７に記載の電子写真感光体の製造方法。
【請求項９】
前記式（１）、式（２）及び式（３）で示される化合物からなる群から選ばれる少なくとも１種の化合物の置換基Ｘ１１〜Ｘ１６、Ｘ２１〜Ｘ２８、Ｘ３１〜Ｘ３６のいずれかが、水酸基である請求項６乃至８のいずれかに記載の電子写真感光体の製造方法。
【請求項１０】
前記中間層が、更にシランカップリング剤又は有機金属酸化物を含有する請求項６乃至９に記載の電子写真感光体の製造方法。
【請求項１１】
請求項１乃至５のいずれかに記載の電子写真感光体と、該電子写真感光体を帯電させる帯電手段、該電子写真感光体上に形成された静電潜像をトナーで現像する現像手段及び転写工程後の該電子写真感光体上に残余するトナーを回収するクリーニング手段からなる群より選ばれる少なくとも１つの手段とを共に一体に支持し、電子写真装置本体に着脱自在であることを特徴とするプロセスカートリッジ。
【請求項１２】
請求項１乃至５のいずれかに記載の電子写真感光体、該電子写真感光体を帯電させる帯電手段、帯電した該電子写真感光体に対して露光を行い該電子写真感光体上に静電潜像を形成する露光手段、該電子写真感光体上に形成された静電潜像をトナーで現像する現像手段及び該電子写真感光体上のトナー像を転写材上に転写する転写手段を備えることを特徴とする電子写真装置。
【発明の詳細な説明】
【技術分野】
【０００１】
本発明は、電子写真感光体並びにその製造方法、プロセスカートリッジ及び電子写真装置に関する。詳しくは、中間層に特定の化合物と金属酸化物粒子とを有する電子写真感光体並びにその製造方法、該電子写真感光体を備えたプロセスカートリッジ及び電子写真装置に関する。
【背景技術】
【０００２】
電子写真用感光体材料としては、正孔を輸送する正孔輸送剤、電子を輸送する電子輸送剤、電荷を発生する電荷発生剤、それらを成形し機械／電気的強度等を付与する結着樹脂、その他各種特性を付与する各種添加剤等が知られている。
【０００３】
その中でも電子輸送剤は、有機太陽電池や有機発光素子等の各種エレクトロデバイスを作製する上でも求められているが、溶解性や安定性等様々な難点があることが多く、実用化されている例は正孔輸送剤よりも少ないのが現状である。
【０００４】
その中でも、２−ニトロ−９−フルオレノン、２，７−ジニトロ−９−フルオレノン、２，４，７−トリニトロ−９−フルオレノン、２，４，５，７−テトラニトロ−９−フルオレノン、２−ニトロベンゾチオフエン、２，４，８−トリニトロチオキサントン、ジニトロアントラセン、ジニトロアクリジン、ジニトロアントラキノン、ナフトキノン類、３，５−ジメチル−３’，５’−ジｔ−ブチルジフェノキノン等が知られている。
【０００５】
電子写真感光体は、適用される電子写真プロセスに応じた感度、電気特性、光学特性及び画像欠陥が無い高品位な画質が要求され、また、低温低湿から高温高湿のいずれの環境においてもその特性が十分に発揮されるような環境安定性を有していることが要求される。
【０００６】
画像欠陥の代表的なものとしては、画像スジ、白地部分の黒点、黒字部分の白点、白地部分の地カブリ、更にはデジタル複写機やレーザービームプリンター等のレーザーダイオードを光源として露光を行う場合には、支持体の表面形状や感光体の膜厚ムラ等の要因によって発生する干渉縞等が挙げられる。
【０００７】
前記の画像欠陥を防止する方法として必要に応じて中間層が用いられる。中間層は、電子写真感光体に電圧を印加したとき支持体から電荷注入が起こらないように電気的ブロッキング機能が要求される。これは支持体から電荷注入があると、帯電能の低下、画像コントラストの低下や反転現像方式の場合は白地に黒点や地カブリの原因になり画質を著しく低下させる。
【０００８】
一方、中間層の電気的抵抗が高過ぎると感光層で発生した電荷が感光層内部に滞留し、結果として残留電位の上昇や繰り返し使用による電位変動の原因になる。従って、電気的ブロッキング機能以外にも中間層の電気的抵抗値をある程度小さくする必要があり、前記ブロッキング機能や電気的抵抗特性が低温低湿から高温高湿のいずれの環境下においても大きく変化してはならない。
【０００９】
中間層を形成する樹脂は多くの場合、吸湿性が高く、外界の湿度により抵抗値も大きく変化し、樹脂単独で中間層を形成した場合、残留電位の増加や低温低湿下、高温高湿下の環境における感光体の電気特性の変動が生じ、画像欠陥の改善も十分でなかった。
【００１０】
そこで、抵抗値が環境変化に依存し難い樹脂として、架橋性の樹脂を中間層に用いる提案もなされている。
【００１１】
例えば、メラミン樹脂を用いる例（特許文献１、２、３）、フェノール樹脂を用いる例（特許文献４）、エポキシ樹脂を用いる例（特許文献５）等が知られている。しかし、本発明者等の検討によれば、これらの方法も抵抗値の環境依存性は比較的小さいが絶対値が高く残留電位上昇の原因となったり、繰り返し使用の際に環境依存性が大きくなっていく等の課題が生じる。
【００１２】
特許文献６には、フェナントレンキノン、フェナントロリンキノン、アセナフテンキノンを有する中間層が提案されており、安定した電位特性が得られている。また、特許文献７には金属成分と電子輸送成分を含んだ正孔ブロッキング層が、特許文献８には電子輸送成分を化学的に結合させた粒子を含んだ正孔ブロッキング層が、特許文献９にはアクセプター性化合物を付与した金属酸化物を含む下引き層が提案されている。
【００１３】
また、近年、電子写真感光体に接触配置した帯電部材（接触帯電部材）に電圧を印加し、電子写真感光体を帯電する接触帯電方式を採用した電子写真装置が広く普及している。特に、ローラー形状の接触帯電部材（帯電ローラー）を電子写真感光体の表面に接触させ、これに直流電圧に交流電圧を重畳した電圧を印加することにより電子写真感光体の帯電を行う方式（ＡＣ／ＤＣ接触帯電方式）、あるいは、これに直流電圧のみの電圧を印加することにより電子写真感光体の帯電を行う方式（ＤＣ接触帯電方式）が主流となっている。
【００１４】
ＡＣ／ＤＣ接触帯電方式の場合、直流電源及び交流電源が必要となり、
・電子写真装置自体のコストアップを招く、
・直流電圧のみの電圧を用いる場合に比べて電子写真装置のサイズが大きくなる、
・交流電流を多量に消費することによって接触帯電部材及び電子写真感光体の耐久性が低下する、
等のデメリットがある。
【００１５】
したがって、電子写真装置のコスト削減及び小型化ならびに高耐久性を考慮すると、ＤＣ接触帯電方式がより好ましいといえる。
【００１６】
しかしながら、ＤＣ接触帯電方式を採用した電子写真装置は、ＡＣ／ＤＣ接触帯電方式を採用した電子写真装置に比べて、帯電時の電子写真感光体の表面電位の均一性（帯電均一性）が劣る。そのため、ハーフトーン画像等で、帯電ムラに起因するスジ状の画像（帯電スジ）が問題となり易い。
【特許文献１】特開平４−２２９６６号公報
【特許文献２】特公平４−３１５７６号公報
【特許文献３】特公平４−３１５７７号公報
【特許文献４】特開平３−４８２５６号公報
【特許文献５】特開昭５２−１２１３２５号公報
【特許文献６】特開２００６−２４３４８７号公報
【特許文献７】特開２００４−３１０１０２号公報
【特許文献８】特開２００５−７０７８６号公報
【特許文献９】特開２００６−３０６９８号公報
【発明の開示】
【発明が解決しようとする課題】
【００１７】
本発明の目的は、前述のような帯電ムラや帯電不良に起因する画像不良を抑制する電子写真感光体並びにその製造方法を提供することにある。
【００１８】
本発明の他の目的は、上記電子写真感光体を備えたプロセスカートリッジ及び電子写真装置を提供することにある。
【課題を解決するための手段】
【００１９】
本発明に従って、導電性支持体と感光層の間に中間層を有する電子写真感光体において、
該中間層が金属酸化物粒子及び、下記式（１）、式（２）及び式（３）で示される化合物の群から選ばれる少なくとも１種の化合物を含有することを特徴とする電子写真感光体が提供される。
【００２０】
また、本発明に従って、導電性支持体と感光層の間に中間層を有する電子写真感光体の製造方法において、
該中間層が、金属酸化物粒子、下記式（１）、式（２）及び式（３）で示される化合物からなる群から選ばれる少なくとも１種の化合物を含む塗工液を塗布する工程と、
該塗布後に加熱する工程と、
で形成されたことを特徴とする電子写真感光体の製造方法が提供される。
【００２１】
【化７】
2008250083.tif 000002
【００２２】
式（１）中、Ｚ１１及びＺ１２は、それぞれ独立に、酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ１１、Ｘ１２、Ｘ１３、Ｘ１４、Ｘ１５及びＸ１６は、それぞれ独立に、水素原子、ハロゲン原子、水酸基、ニトロ基、トリフルオロアルキル基、置換基を有してもよいアルコキシ基又は置換基を有してもよいアルキル基を示す。
【００２３】
【化８】
2008250083.tif 000003
【００２４】
式（２）中、Ｚ２１及びＺ２２はそれぞれ独立に、酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ２１、Ｘ２２、Ｘ２３、Ｘ２４、Ｘ２５及びＸ２８は、それぞれ独立に、水素原子、ハロゲン原子、水酸基、ニトロ基、トリフルオロアルキル基、置換基を有してもよいアルコキシ基又は置換基を有してもよいアルキル基を示す。
【００２５】
【化９】
2008250083.tif 000004
【００２６】
式（３）中、Ｚ３１及びＺ３２は、それぞれ独立に酸素原子、Ｃ（ＣＮ）２、Ｎ−Ｒ、Ｃ（ＣＮ）ＣＯＲ、Ｃ（ＣＮ）ＣＯＯＲ、Ｃ（ＣＮ）Ｒ、Ｃ（ＣＯＯＲ）２（Ｒは置換基を有してもよいアリール基、アルキル基）を示す。Ｘ３１、Ｘ３２、Ｘ３３、Ｘ３４、Ｘ３５及びＸ３６は、それぞれ独立に、水素原子、ハロゲン原子、水酸基、ニトロ基、トリフルオロアルキル基、置換基を有してもよいアルコキシ基又は置換基を有してもよいアルキル基を示す。
【００２７】
上記のアリール基としてはフェニル基、ナフチル基及びアンスリル基等が挙げられる。アルキル基としてはメチル基、エチル基及びプロピル基等が挙げられる。ハロゲン原子としてはフッ素原子、塩素原子及び臭素原子等が挙げられる。アルコキシ基としてはメトキシ基、エトキシ基及びプロポキシ基等が挙げられる。
【発明の効果】
【００２８】
本発明によれば、中間層が金属酸化物粒子及び多環芳香族キノンである上記式（１）、式（２）及び式（３）で示される化合物の群から選ばれる少なくとも１種の電子輸送性化合物を同時に含有することによって、帯電ムラや帯電不良に起因する画像不良を抑制する電子写真感光体並びにその製造方法、該電子写真感光体を用いるプロセスカートリッジ及び電子写真装置を提供することができる。
【発明を実施するための最良の形態】
【００２９】
以下に、本発明の電子写真感光体の構成について説明する。
【００３０】
本発明における電子写真感光体は、支持体上に中間層、感光層を有する。
【００３１】
図２は、支持体１０１上に導電層１０２、中間層１０３、感光層１０４（電荷発生層１０４１、電荷輸送層１０４２）をこの順に有する電子写真感光体である。
【００３２】
感光層は、電荷輸送物質と電荷発生物質を同一の層に含有する単層型感光層１０４であっても（図２（ａ）参照）、電荷発生物質を含有する電荷発生層１０４１と電荷輸送物質を含有する電荷輸送層１０４２とに分離した積層型（機能分離型）感光層であってもよい。電子写真特性の観点からは積層型感光層が好ましい。また、積層型感光層には、支持体１０１側から電荷発生層１０４１、電荷輸送層１０４２の順に積層した順層型感光層（図２（ｂ）参照）と、支持体１０１側から電荷輸送層１０４２、電荷発生層１０４１の順に積層した逆層型感光層（図２（ｃ）参照）があるが、電子写真特性の観点からは順層型感光層が好ましい。
【００３３】
また、感光層１０４（電荷発生層１０４１、電荷輸送層１０４２）上に、保護層１０５を設けてもよい（図２（ｄ）参照）。
【００３４】
支持体としては、導電性を有していればよく（導電性支持体）、例えば、アルミニウム、アルミニウム合金、ステンレス等の金属製（合金製）の支持体を用いることができる。また、アルミニウム、アルミニウム合金、酸化インジウム−酸化スズ合金等を真空蒸着によって被膜形成した層を有する上記金属製支持体やプラスチック製支持体を用いることもできる。また、カーボンブラック、酸化スズ粒子、酸化チタン粒子、銀粒子等の導電性粒子を適当な結着樹脂と共にプラスチックや紙に含浸した支持体や、導電性結着樹脂を有するプラスチック製の支持体等を用いることもできる。また、支持体の形状としては、円筒状やベルト状等が挙げられるが、円筒状が好ましい。
【００３５】
また、支持体の表面は、レーザー光等の散乱による干渉縞の防止等を目的として、切削処理、粗面化処理、アルマイト処理等を施してもよい。
【００３６】
図２に記載してあるように、支持体と感光層（電荷発生層、電荷輸送層）又は後述の中間層との間には、レーザー光等の散乱による干渉縞の防止や、支持体の傷の被覆を目的とした導電層を設けてもよい。
【００３７】
導電層は、カーボンブラック、金属粒子、金属酸化物粒子等の導電性粒子を結着樹脂に分散させて形成することができる。導電層の膜厚は１μｍ以上４０μｍ以下であることが好ましく、特には２μｍ以上２０μｍ以下であることがより好ましい。
【００３８】
本発明では、支持体又は導電層と感光層（電荷発生層、電荷輸送層）との間には、バリア機能や接着機能を有する中間層を設ける。中間層は、感光層の接着性改良、塗工性改良、支持体からの電荷注入性改良、感光層の電気的破壊に対する保護等のために形成される。
【００３９】
中間層のバインダー樹脂としては、アクリル樹脂、アリル樹脂、アルキッド樹脂、エチルセルロース樹脂、エチレン−アクリル酸コポリマー、エポキシ樹脂、カゼイン樹脂、シリコーン樹脂、ゼラチン樹脂、フェノール樹脂、ブチラール樹脂、ポリアクリレート樹脂、ポリアセタール樹脂、ポリアミドイミド樹脂、ポリアミド樹脂、ポリアリルエーテル樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアルコール樹脂、ポリブタジエン樹脂、ポリプロピレン樹脂、ユリア樹脂等の樹脂が挙げられる。
【００４０】
本発明においては、中間層は金属酸化物粒子及び、上記式（１）、式（２）及び式（３）で示される化合物の群から選ばれる少なくとも１種の電子輸送性化合物を含有する。金属酸化物粒子及び、上記式（１）、式（２）及び式（３）で示される化合物の群から選ばれる少なくとも１種の電子輸送性化合物を含有する中間層を有する感光体が、前述のような画像不良を抑制し優れた画像特性を有する理由はまだ解明されてはない。だが本発明者らは、金属酸化物と電子輸送性化合物、及びバインダー樹脂の相互作用の結果、感光体の微小な領域での帯電性能・帯電均一性までもが大きく改善され、優れた画像特性を有するものになったと考えている。
【００４１】
上記式（１）、式（２）又は式（３）で示される電子輸送化合物の例を、表１、表２及び表３に挙げるが、これらに限定されるものではない。
【００４２】
【表１】
2008250083.tif 000005
【００４３】
【表２】
2008250083.tif 000006
【００４４】
【表３】
2008250083.tif 000007
【００４５】
これらの例示化合物のなかでも、帯電ムラと帯電不良の抑制の点から前記式（１）、式（２）及び式（３）で示される化合物からなる群から選ばれる少なくとも１種の化合物の置換基のいずれかが、水酸基を持つ置換基である化合物が好ましい。
【００４６】
より好ましくは、前記式（１）、式（２）及び式（３）で示される化合物からなる群から選ばれる少なくとも１種の化合物の置換基Ｘ１１〜Ｘ１６、Ｘ２１〜Ｘ２８、Ｘ３１〜Ｘ３６のいずれかが、水酸基である化合物である。上記例示化合物では、１−４、１−５、１−６、２−５、２−６、２−７、２−８、３−４、３−５及び３−６が該当する。
【００４７】
電子輸送化合物は、中間層全体に対して３質量％以上９０質量％以下が好ましく、より好ましくは１０質量％以上７０質量％以下である。この範囲内にすることにより帯電ムラや帯電不良に起因する画像不良を抑制でき良好な画像が得られ易い。
【００４８】
金属酸化物粒子は、酸化亜鉛、酸化チタン及び酸化スズ等の導電性金属酸化物を用いるのが好ましい。特には、酸化チタンがより好ましい。
【００４９】
また、中間層には、シランカップリング剤や有機金属化合物を含有させることが好ましく、理由はまだ解明されていないが、帯電ムラと帯電不良の抑制効果はより高いものとなる。
【００５０】
シランカップリング剤の例として、テトラメトキシシラン、ビニルトリメトキシシラン、ビニルトリエトキシシラン、ビニルトリス（β−メトキシエトキシ）シラン、γ−メタクリロキシプロピルトリメトキシシラン、γ−メタクリロキシプロピル−トリス（β−メトキシエトキシ）シラン、β−（３，４−エポキシシクロヘキシル）エチルトリメトキシシラン、γ−グリシドキシプロピルトリメトキシシラン、ビニルトリアセトキシシラン、γ−メルカプトプロピルトリメトキシシラン、γ−アミノプロピルトリエトキシシラン、β−（３，４−エポキシシクロヘキシル）エチルトリメトキシシラン、Ｎ−β−（アミノエチル）−γ−アミノプロピルメチルメトキシシラン、Ｎ，Ｎ−ビス（β−ヒドロキシエチル）−γ−アミノプロピルエトキシシラン、Ｎ−フェニル−γ−アミノプロピルトリメトキシシラン、γ−クロルプロピルトリメトキシシラン等が挙げられる。
【００５１】
有機金属化合物としては、チタン及びジルコニウム化合物が好ましい。
【００５２】
チタン化合物の例として、チタニウムブトキサイド、チタニウムプロポキサイド、チタニウムジブトキサイドビスペンタンジオネート、チタニウムエトキサイド、チタニウムエチルヘキシオキサイド、チタニウムラクテート、チタニウムメタクリレートトリイソプロポキサイド、２−メタクリルオキシエトキシトリイソプロポキシチタネート、チタニウムメチルフェノキサイド、チタニウムオキサイドビスペンタンジオネート、チタニウムトリメチルシロキサイド等が挙げられる。
【００５３】
また、ジルコニウム化合物の例としては、ジルコニウムブトキサイド、ジルコニウムアセト酢酸エチル、ジルコニウムトリエタノールアミン、アセチルアセトネートジルコニウムブトキサイド、アセト酢酸エチルジルコニウムブトキサイド、ジルコニウムアセテート、ジルコニウムオキサレート、ジルコニウムラクテート、ジルコニウムテトラメチルペンタンジオネート、ジルコニウムホスホネート、オクタン酸ジルコニウム、ナフテン酸ジルコニウム、ラウリン酸ジルコニウム、ステアリン酸ジルコニウム、イソステアリン酸ジルコニウム、メタクリレートジルコニウムブトキサイド、ステアレートジルコニウムブトキサイド、イソステアレートジルコニウムブトキサイド等が挙げられる。
【００５４】
中間層の膜厚は、０．０５μｍ以上１０μｍ以下であることが好ましく、特には０．３μｍ以上５μｍ以下であることがより好ましい。
【００５５】
本発明の電子写真感光体に用いられる電荷発生物質としては、例えば、モノアゾ、ジスアゾ、トリスアゾ等のアゾ顔料や、金属フタロシアニン、非金属フタロシアニン等のフタロシアニン顔料や、インジゴ、チオインジゴ等のインジゴ顔料や、ペリレン酸無水物、ペリレン酸イミド等のペリレン顔料や、アンスラキノン、ピレンキノン、ジベンズピレンキノン等の多環キノン顔料や、スクワリリウム色素や、ピリリウム塩及びチアピリリウム塩や、トリフェニルメタン色素や、セレン、セレン−テルル、アモルファスシリコン等の無機物質や、キナクリドン顔料や、アズレニウム塩顔料や、キノシアニン等のシアニン染料や、アントアントロン顔料や、ピラントロン顔料や、キサンテン色素や、キノンイミン色素や、スチリル色素や、硫化カドミウムや、酸化亜鉛等が挙げられる。これら電荷発生物質は１種のみ用いてもよく、２種以上用いてもよい。
【００５６】
電荷発生層に用いられる結着樹脂としては、例えば、アクリル樹脂、アリル樹脂、アルキッド樹脂、エポキシ樹脂、ジアリルフタレート樹脂、シリコーン樹脂、スチレン−ブタジエンコポリマー、フェノール樹脂、ブチラール樹脂、ベンザール樹脂、ポリアクリレート樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリカーボネート樹脂、ポリスチレン樹脂、ポリスルホン樹脂、ポリビニルアセタール樹脂、ポリブタジエン樹脂、ポリプロピレン樹脂、メタクリル樹脂、ユリア樹脂、塩化ビニル−酢酸ビニルコポリマー、酢酸ビニル樹脂、及び塩化ビニル樹脂等が挙げられる。特には、ブチラール樹脂等が好ましい。これらは単独、混合又は共重合体として１種又は２種以上が使用できる。
【００５７】
電荷発生層は、電荷発生物質を結着樹脂及び溶剤と共に分散して得られる電荷発生層用塗布液を塗布し、これを乾燥させることによって形成することができる。分散方法としては、ホモジナイザー、超音波分散機、ボールミル、サンドミル、ロールミル、振動ミル、アトライター、液衝突型高速分散機等を用いた方法が挙げられる。電荷発生物質と結着樹脂との割合は、質量比で１：０．３〜１：４の範囲が好ましい。
【００５８】
電荷発生層用塗布液に用いられる溶剤は、使用する結着樹脂や電荷発生物質の溶解性や分散安定性から選択されるが、有機溶剤としてはアルコール、スルホキシド、ケトン、エーテル、エステル、脂肪族ハロゲン化炭化水素、芳香族化合物等が挙げられる。
【００５９】
電荷発生層の膜厚は５μｍ以下であることが好ましく、特には０．１μｍ以上２μｍ以下であることがより好ましい。
【００６０】
また、電荷発生層には、種々の増感剤、酸化防止剤、紫外線吸収剤、可塑剤等を必要に応じて添加することもできる。
【００６１】
電荷輸送材料は１種のみ用いてもよく、２種以上用いてもよい。
【００６２】
電荷輸送層の結着樹脂としては、例えば、アクリル樹脂、アクリロニトリル樹脂、アリル樹脂、アルキッド樹脂、エポキシ樹脂、シリコーン樹脂、フェノール樹脂、フェノキシ樹脂、ブチラール樹脂、ポリアクリルアミド樹脂、ポリアセタール樹脂、ポリアミドイミド樹脂、ポリアミド樹脂、ポリアリルエーテル樹脂、ポリアリレート樹脂、ポリイミド樹脂、ポリウレタン樹脂、ポリエステル樹脂、ポリエチレン樹脂、ポリアリレート樹脂、ポリカーボネート樹脂、ポリスチレン樹脂、ポリスルホン樹脂、ポリビニルブチラール樹脂、ポリフェニレンオキシド樹脂、ポリブタジエン樹脂、ポリプロピレン樹脂、メタクリル樹脂、ユリア樹脂、塩化ビニル樹脂、酢酸ビニル樹脂等が挙げられる。特には、ポリアリレート樹脂、ポリカーボネート樹脂等が好ましい。これらは、単独、混合又は共重合体として１種又は２種以上用いることができる。
【００６３】
電荷輸送層の膜厚は、５μｍ以上４０μｍ以下であることが好ましく、特には１０μｍ以上３５μｍ以下であることがより好ましい。
【００６４】
また、電荷輸送層には、酸化防止剤、紫外線吸収剤、可塑剤等を必要に応じて添加することもできる。また、フッ素原子含有樹脂やシリコーン含有樹脂等を含有させてもよい。また、前記樹脂により構成される微粒子を含有してもよい。また、金属酸化物微粒子や無機微粒子を含有してもよい。
【００６５】
また、感光層上に、該感光層を保護することを目的とした保護層を設けた場合、保護層の膜厚は０．５μｍ以上１０μｍ以下であることが好ましく、特には１μｍ以上５μｍ以下であることが好ましい。
【００６６】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法等の塗布方法を用いることができる。
【００６７】
図１に本発明の電子写真感光体を有するプロセスカートリッジを備えた電子写真装置の概略構成を示す。
【００６８】
図１において、円筒状の本発明の電子写真感光体１は、軸２を中心に矢印方向に所定の周速度（プロセススピード）をもって回転駆動される。電子写真感光体１の表面は、回転過程において、帯電手段３（一次帯電手段：帯電ローラ等）により、正又は負の所定電位の均一に帯電される。次いで、原稿からの反射光であるスリット露光やレーザービーム走査露光等の露光手段（不図示）から出力される目的の画像情報の時系列電気デジタル画像信号に対応して強度変調された露光光４を受ける。こうして電子写真感光体１の表面に対し、目的の画像情報に対応した静電潜像が順次形成されていく。帯電手段３に印加する電圧は、直流電圧のみでかまわない。
【００６９】
電子写真感光体１の表面に形成された静電潜像は、次いで現像手段５内の現像剤に含まれる荷電粒子（トナー）で正規現像又は反転現像により可転写粒子像（トナー像）として顕画化されてトナー像となる。次いで、電子写真感光体１の表面に形成担持されているトナー像が、転写手段６（転写ローラー等）からの転写バイアスによって、転写材供給手段（不図示）から電子写真感光体１と転写手段６との間（当接部）に電子写真感光体１の回転と同期して取り出されて給送された転写材７に順次転写されていく。この時、転写手段にはバイアス電源（不図示）からトナーの保有電荷とは逆極性のバイアス電圧が印加される。
【００７０】
トナー画像の転写を受けた転写材７（最終転写材（紙やフィルム等）の場合）は、電子写真感光体面から分離されて像定着手段８へ搬送されてトナー像の定着処理を受けることにより画像形成物（プリント、コピー）として装置外へプリントアウトされる。転写材７が一次転写材（中間転写材等）の場合は、複数次の転写工程の後に定着処理を受けてプリントアウトされる。
【００７１】
トナー像転写後の電子写真感光体１の表面は、クリーニング手段９（クリーニングブレード等）によって転写残りの現像剤（トナー）等の付着物の除去を受けて清浄面化される。近年、クリーナレスシステムも研究され、転写残り現像剤を直接、現像器等で回収することもできる。更に、前露光手段（不図示）からの前露光光１０により除電処理された後、繰り返し画像形成に使用される。なお、図１に示すように、帯電手段３が帯電ローラー等を用いた接触帯電手段である場合は、その構成は、例えば、導電性の支持体と、その上（外周）に形成された弾性層と、更にその上（外周）に形成された表面層から構成される。また、連続通紙時のトナー、トナー外添剤及び紙粉の付着による帯電ローラー汚れに伴う画像ムラ抑制の点から、帯電ローラーの表面粗さは、５μｍ以下であることが好ましい。
【００７２】
なお、転写手段として、例えば、ベルト状やドラム状等の中間転写体を用いた中間転写方式の転写手段を採用してもよい。ベルト状の中間転写体（中間転写ベルト）を用いる場合は、その体積抵抗率は１×１０６Ω・ｃｍ以上８×１０１３Ω・ｃｍ以下が好ましい。
【００７３】
本発明においては、上述の電子写真感光体１、帯電手段３、現像手段５及びクリーニング手段９等の構成要素のうち、複数のものを容器に納めてプロセスカートリッジとして一体に結合して構成し、このプロセスカートリッジを複写機やレーザービームプリンター等の電子写真装置本体に対して着脱自在に構成してもよい。図１では、電子写真感光体１と、帯電手段３、現像手段５及びクリーニング手段９の少なくとも１つを共に一体に支持してカートリッジ化して、装置本体のレール等の案内手段１２を用いて装置本体に着脱自在なプロセスカートリッジ１１としている。
【００７４】
また、露光光４は、電子写真装置が複写機やプリンターである場合には、原稿からの反射光や透過光、あるいは、センサーで原稿を読取り、信号化し、この信号に従って行われるレーザービームの走査、ＬＥＤアレイの駆動又は液晶シャッターアレイの駆動等により照射される光である。
【００７５】
本発明の電子写真感光体は、電子写真複写機に利用するのみならず、レーザービームプリンター、ＬＥＤプリンター、ＦＡＸ、液晶シャッター式プリンター等の電子写真装置一般に適応し得るが、更に、電子写真技術を応用したディスプレー、記録、軽印刷、製版及びファクシミリ等の装置にも幅広く適用し得るものである。
【実施例】
【００７６】
（合成例１）
トルエン１００質量部、エタノール５０質量部中、４−ヒドロキシフェニルボロン酸０．９１質量部に、窒素雰囲気下で２−ブロモ−９，１０−フェナントレンジオン０．５５質量部を加え、２０％炭酸ナトリウム水溶液１００質量部滴下後、テトラキス（トリフェニルホスフィン）パラジウム（０）（Ｐｄ（ＰＰｈ３）４）０．２８質量部を添加した後に２時間還流させた。反応後有機相をクロロホルムで抽出し、水洗後、無水硫酸ナトリウムで乾燥を行った。溶媒を減圧下で除去後、残留物をシリカゲルクロマトグラフィーで精製を行い、淡黄色結晶を０．４５質量部得た。
【００７７】
次に、メタノール５０質量部、テトラヒドロフラン（ＴＨＦ）５０質量部中、この結晶とマロノニトリル０．２質量部、ピペリジン３滴（１０μｌ）を加え１２時間還流した。
【００７８】
反応後溶媒を除き、水で洗浄後クロロホルムで抽出し、水洗後、無水硫酸ナトリウムで乾燥を行った。溶媒を減圧下で除去後、残留物をシリカゲルクロマトグラフィーで精製を行い、例示化合物２−７を０．２０質量部得た。
【００７９】
質量分析（ＭＡＬＤＩ−ＴＯＦ  ＭＳ：ブルカー・ダルトニクス（株）製  ｕｌｔｒａｆｌｅｘ）（加速電圧：２０ｋＶ、モード：Ｒｅｆｌｅｃｔｏｒ、分子量標準品：フラーレンＣ６０）で、分子量を測定した所、ピークトップ値として３４８が得られた。これにより、例示化合物２−７と同一であることを確認した。
【００８０】
【化１０】
2008250083.tif 000008
【００８１】
（合成例２）
トルエン１００質量部、エタノール５０質量部中、３−（ヒドロキシメチル）フェニルボロン酸０．９７質量部に、窒素雰囲気下で３，６−ジブロモ−９，１０−フェナントレンジオン１．１７質量部を加え、２０％炭酸ナトリウム水溶液１００質量部滴下後、テトラキス（トリフェニルホスフィン）パラジウム（０）（Ｐｄ（ＰＰｈ３）４）０．５５質量部を添加した後、２時間還流させた。反応後有機相をクロロホルムで抽出し、水洗後、無水硫酸ナトリウムで乾燥を行った。溶媒を減圧下で除去後、残留物をシリカゲルクロマトグラフィーで精製を行い、例示化合物３−５を１．３３質量部得た。
【００８２】
質量分析（ＭＡＬＤＩ−ＴＯＦ  ＭＳ：ブルカー・ダルトニクス（株）製  ｕｌｔｒａｆｌｅｘ）（加速電圧：２０ｋＶ、モード：Ｒｅｆｌｅｃｔｏｒ、分子量標準品：フラーレンＣ６０）で、分子量を測定した所、ピークトップ値として４２２が得られた。これにより、例示化合物３−５と同一であることを確認した。
【００８３】
【化１１】
2008250083.tif 000009
【００８４】
なお、その他の化合物の合成、測定も同様な手法で行った。
【００８５】
（実施例１）
押し出し・引き抜き工程により製造された、長さ２６０．５ｍｍ、直径３０ｍｍのアルミニウムシリンダー（ＪＩＳ−Ａ３００３、アルミニウム合金）を支持体とした。
【００８６】
次に、以下の材料
導電性顔料：ＳｎＯ２コート処理硫酸バリウム              １０部
抵抗調節用顔料：酸化チタン                                ２部
バインダー樹脂：フェノール樹脂                            ６部
レベリング剤：シリコーンオイル                    ０．００１部
表面粗し付与剤：シリコーン樹脂粒子                    ０．９部
溶剤：メタノール、メトキシプロパノール  ０．２／０．８  ２０部
より構成される塗料を支持体上に浸漬法で塗布し、１４０℃で３０分間熱硬化し、膜厚が１５μｍの導電層を形成した。
【００８７】
次に、上記導電層上に、表１に記載の例示化合物１−１を８部、金属酸化物粒子として酸化チタン微粒子３９部（商品名：ＭＴ６００Ｂ、テイカ株式会社製）、ポリアミド樹脂（商品名：アミランＣＭ８０００、東レ（株）製）１３部、ブタノール１００部、メタノール２００部に、１ｍｍφガラスビーズを加えペイントシェーカーで１０時間分散させた。この溶液を浸漬塗布法で塗布し、９０℃で５分間乾燥し、膜厚が１．０μｍの中間層を形成した。
【００８８】
次に、ＣｕＫα特性Ｘ線回折におけるブラッグ角（２θ±０．２°）の７．５°、９．９°、１６．３°、１８．６°、２５．１°及び２８．３°に強いピークを有する結晶形のヒドロキシガリウムフタロシアニン結晶１０部、ポリビニルブチラール（商品名：エスレックＢＸ−１、積水化学工業（株）製）５部及びシクロヘキサノン２５０部を、直径１ｍｍのガラスビーズを用いたサンドミル装置で１時間分散し、次に、酢酸エチル２５０部を加えて電荷発生層用塗布液を調製した。この電荷発生層用塗布液を、中間層上に浸漬塗布し、これを１００℃で１０分間乾燥させることによって、膜厚が０．１６μｍの電荷発生層を形成した。
【００８９】
次に、下記式で示される構造を有するアミン化合物８部、
【００９０】
【化１２】
2008250083.tif 000010
【００９１】
下記式で示される構造を有するアミン化合物１部
【００９２】
【化１３】
2008250083.tif 000011
【００９３】
及び下記式で示される繰り返し構成単位を有するポリアリレート樹脂（Ｍｗ：１１００００）１０部を、
【００９４】
【化１４】
2008250083.tif 000012
【００９５】
最終質量比率でモノクロルベンゼン：ジメトキシメタンが７：３になる溶剤に溶解させることによって、電荷輸送用塗布液を調製した。この電荷輸送用塗布液を、浸漬塗布法で上記電荷発生層上に塗布し、１２０℃で１時間乾燥することによって、膜厚が１８μｍの電荷輸送層を形成した。このようにして、電荷輸送層が表面層である電子写真感光体を作製した。
【００９６】
作製した電子写真感光体を、１５℃／１０％ＲＨの環境下にて、ヒューレットパッカード製ＬａｓｅｒＪｅｔ４７００（帯電方式：ローラーＤＣ接触帯電）に装着し、初期と５０００枚通紙耐久後の画像の評価を行った。
【００９７】
詳しくは、シアン色用のプロセスカートリッジに作製した電子写真感光体を装着して、シアンのプロセスカートリッジのステーションに装着し、評価を行った。
【００９８】
通紙時は各色の印字率２％の文字画像をレター紙にて２０秒毎に１枚出力する間欠モードでフルカラープリント操作を行い、５０００枚の画像出力を行った。そして、評価開始時と５０００枚終了時に５枚（１ドット桂馬パターンのハーフトーン画像）の画像評価用のサンプルを出力した。
【００９９】
帯電スジは、サンプル画像から、ＡからＩまでランク分けを行った。ランクＡ：帯電スジが全く無い、ランクＢ：帯電スジがほんの僅か発生している、ランクＣ：帯電スジが若干発生していると順次帯電スジが悪化し、ランクＩは著しい帯電スジが発生している画像である。実用上、ランクＥ：帯電スジが一部に発生しているが使用では問題無いレベルである。結果を表４に示す。
【０１００】
（実施例２〜１５）
実施例１において、例示化合物１−１の代わりに表４に記載の電子輸送性化合物を用いた以外は、実施例１と同様にして電子写真感光体を作製し、評価を行った。結果を表４に示す。
【０１０１】
（実施例１６）
実施例１において、例示化合物１−１の代わりに例示化合物１−６を７部、例示化合物３−６を１部用いた以外は、実施例１と同様にして電子写真感光体を作製し、評価を行った。結果を表４に示す。
【０１０２】
（実施例１７及び１８）
実施例２において、例示化合物１−２を２部、３２部用いた以外は、実施例２と同様にして電子写真感光体を作製し、評価を行った。結果を表４に示す。
【０１０３】
（実施例１９及び２０）
実施例８において、例示化合物２−３を２部、３２部用いた以外は、実施例８と同様にして電子写真感光体を作製し、評価を行った。結果を表４に示す。
【０１０４】
（実施例２１及び２２）
実施例１３において、例示化合物３−２を２部、３２部用いた以外は、実施例１３と同様にして電子写真感光体を作製し、評価を行った。結果を表４に示す。
【０１０５】
（実施例２３及び２４）
実施例２において、酸化チタン微粒子の代わりに酸化亜鉛微粒子（商品名：ＭＺ−３００、テイカ株式会社製）、酸化スズで形成された被覆層を有する硫酸バリウム微粒子からなる粉体（商品名：４３１０、三井金属鉱業株式会社製）を用いた以外は、実施例２と同様にして電子写真感光体を作製し、評価を行った。結果を表４に示す。
【０１０６】
（実施例２５及び２６）
実施例８において、酸化チタン微粒子の代わりに酸化亜鉛微粒子（商品名：ＭＺ−３００、テイカ株式会社製）、酸化スズで形成された被覆層を有する硫酸バリウム微粒子からなる粉体（商品名：４３１０、三井金属鉱業株式会社製）を用いた以外は、実施例８と同様にして電子写真感光体を作製し、評価を行った。結果を表４に示す。
【０１０７】
（実施例２７及び２８）
実施例１３において、酸化チタン微粒子の代わりに酸化亜鉛微粒子（商品名：ＭＺ−３００、テイカ株式会社製）、酸化スズで形成された被覆層を有する硫酸バリウム微粒子からなる粉体（商品名：４３１０、三井金属鉱業株式会社製）を用いた以外は、実施例１３と同様にして電子写真感光体を作製し、評価を行った。結果を表４に示す。
【０１０８】
（比較例１）
実施例１において、例示化合物１−１を添加しなかった以外は、実施例１と同様にして電子写真感光体を作製し、評価を行った。結果を表４に示す。
【０１０９】
（比較例２）
実施例１において、例示化合物１−１の代わりに、下記式（ａ）で示される構造を有するアントラキノン化合物を用いた以外は、実施例１と同様にして電子写真感光体を作製し、評価を行った。結果を表４に示す。
【０１１０】
【化１５】
2008250083.tif 000013
【０１１１】
（比較例３）
実施例１において、金属酸化物粒子の酸化チタン微粒子を添加しなかった以外は、実施例１と同様にして電子写真感光体を作製し、評価を行った。結果を表４に示す。
【０１１２】
【表４】
2008250083.tif 000014
（実施例２９）
中間層を以下のように作製した以外は、実施例１と同様にして電子写真感光体を作製し、評価を行った。結果を表５に示す。
【０１１３】
表１に記載の例示化合物１−１を８部、金属酸化物粒子として酸化チタン微粒子３９部（商品名：テイカ株式会社、ＭＴ６００Ｂ）、ビニルトリメトキシシラン１．９５部、ブタノール１００部、メタノール２００部に、１ｍｍφガラスビーズを加えペイントシェーカーで８時間分散させた。その後更に、ポリアミド樹脂（商品名：アミランＣＭ８０００、東レ（株）製）１３部を加え、２時間分散した。この溶液を浸漬塗布法で導電層上に塗布し、９０℃で５分間乾燥し、膜厚が１．０μｍの中間層を形成した。
【０１１４】
（実施例３０〜４３）
実施例２９において、例示化合物１−１の代わりに表５に記載の電子輸送性化合物を用いた以外は、実施例２９と同様にして電子写真感光体を作製し、評価を行った。結果を表５に示す。
【０１１５】
（実施例４４）
実施例４３において、ビニルトリメトキシシランの代わりにチタニウムエトキサイドを用いた以外は、実施例４３と同様にして電子写真感光体を作製し、評価を行った。結果を表５に示す。
【０１１６】
（実施例４５及び４６）
実施例３０において、例示化合物１−２を２部、３２部用いた以外は、実施例３０と同様にして電子写真感光体を作製し、評価を行った。結果を表５に示す。
【０１１７】
（実施例４７及び４８）
実施例３６において、例示化合物２−３を２部、３２部用いた以外は、実施例３６と同様にして電子写真感光体を作製し、評価を行った。結果を表５に示す。
【０１１８】
（実施例４９及び５０）
実施例４１において、例示化合物３−２を２部、３２部用いた以外は、実施例４１と同様にして電子写真感光体を作製し、評価を行った。結果を表５に示す。
【０１１９】
（実施例５１及び５２）
実施例３０において、酸化チタン微粒子の代わりに酸化亜鉛微粒子（商品名：ＭＺ−３００、テイカ株式会社製）、酸化スズで形成された被覆層を有する硫酸バリウム微粒子からなる粉体（商品名：４３１０、三井金属鉱業株式会社製）を用いた以外は、実施例３０と同様にして電子写真感光体を作製し、評価を行った。結果を表５に示す。
【０１２０】
（実施例５３及び５４）
実施例３６において、酸化チタン微粒子の代わりに酸化亜鉛微粒子（商品名：ＭＺ−３００、テイカ株式会社製）、酸化スズで形成された被覆層を有する硫酸バリウム微粒子からなる粉体（商品名：４３１０、三井金属鉱業株式会社製）を用いた以外は、実施例３６と同様にして電子写真感光体を作製し、評価を行った。結果を表５に示す。
【０１２１】
（実施例５５及び５６）
実施例４１において、酸化チタン微粒子の代わりに酸化亜鉛微粒子（商品名：ＭＺ−３００、テイカ株式会社製）、酸化スズで形成された被覆層を有する硫酸バリウム微粒子からなる粉体（商品名：４３１０、三井金属鉱業株式会社製）を用いた以外は、実施例４１と同様にして電子写真感光体を作製し、評価を行った。結果を表５に示す。
【０１２２】
（比較例４）
実施例２９において、例示化合物１−１を添加しなかった以外は、実施例２９と同様にして電子写真感光体を作製し、評価を行った。結果を表５に示す。
【０１２３】
（比較例５）
実施例２９において、例示化合物１−１の代わりに、上記式（ａ）で示される構造を有するアントラキノン化合物を用いた以外は、実施例２９と同様にして電子写真感光体を作製し、評価を行った。結果を表５に示す。
【０１２４】
（比較例６）
実施例２９において、金属酸化物粒子の酸化チタン微粒子を添加しなかった以外は、実施例２９と同様にして電子写真感光体を作製し、評価を行った。結果を表５に示す。
【０１２５】
【表５】
2008250083.tif 000015
【図面の簡単な説明】
【０１２６】
【図１】本発明の電子写真感光体を搭載したプロセスカートリッジ、及び該プロセスカートリッジを備えた電子写真装置の概略構成の一例を示す概略図である。
【図２】本発明の電子写真感光体の層構成の例を示す概略図である。
【符号の説明】
【０１２７】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
Ｐ  転写材（紙等）
１０１  支持体
１０２  導電層
１０３  中間層
１０４  感光層
１０４１  電荷発生層
１０４２  電荷輸送層
１０５  保護層
【図１】
2008250083.tif 000023
【図２】
2008250083.tif 000024